(57)【特許請求の範囲】
【請求項１】
ａ）透明電極を有する２枚の基板で形成される密閉セルを用い、
ｂ）セル内には正の誘電率異方性及び高い抵抗値を有するネマチック液晶混合物を含み、
ｃ）２枚の上下基板の上に塗布された配向膜のラビング方向を同一方向とし（ツイスト角０度）、
ｄ）配向膜上の液晶のプレチルト方向と基板とが成す角度が一方を＋θとすると他方が−θとなるように配置され、
ｅ）セルの上下基板の内の上側基板の上部に二軸性位相差フィルムを配置し、この二軸性位相差フィルムが置かれたセルの上下に偏光板が配置され、
ｆ）この密封セルの個々の画素をスイッチイングするアクティブ駆動ＯＣＢ（Ｏｐｔｉｃａｌｌｙ  Ｃｏｍｐｅｎｓａｔｅｄ  Ｂｅｎｄ  ｏｒ  Ｂｉｒｅｆｒｉｎｇｅｎｃｅ）素子において、
該ネマチック液晶組成物が第１成分として下記一般式（I−ａ）、（I−ｂ）および（I−ｃ）で表される化合物を少なくとも１種含有する液晶表示素子。
【化１】
0003682796.tif 000015
【化２】
0003682796.tif 000016
【化３】
0003682796.tif 000017
（式中、Ｒ1は炭素数１〜１０のアルキル基またはフルオロアルキル基を示し、基中の任意の１つまたは相隣接しない２つ以上のメチレン基（−ＣＨ2−）は酸素原子または−ＣＨ＝ＣＨ−によって置換されても良い。ＸはＦ、Ｃｌ、ＣＦ3、ＯＣＦ3、ＣＦ2Ｈ、ＯＣＦ2Ｈ、ＯＣＦ2ＣＦ2Ｈ、ＯＣＦ2Ｃｌ、またはＯＣＦ2ＣＦＨＣＦ3を示し、Ｑ1およびＱ2はＦを示し、Ｚ1、Ｚ2、Ｚ3、Ｚ4、Ｚ5、およびＺ6は各々独立して−ＣＨ2ＣＨ2−、−（ＣＨ2）4−、−ＣＯＯ−、−ＣＦ2Ｏ−、−ＣＨ＝ＣＨ−、または単結合を示し、Ａ、Ｂ、Ｃ、Ｄ、およびＥは各々独立してトランス−１，４−シクロヘキシレン、ピリミジン−２，５−ジイル、１，４−シクロヘキセニレン、または側位のＨがＦで置換されても良い１，４−フェニレンを示す。ただし、式（Ｉ−ａ）、（Ｉ−ｂ）および（Ｉ−ｃ）の各々の式において、Ｚ1〜Ｚ6の少なくとも１つは−ＣＯＯ−または−ＣＦ2Ｏ−である。）
【請求項２】
ネマチック液晶組成物が、第１成分として一般式（I−ｂ’）および（I−ｃ’）で表される化合物の少なくとも１種を、液晶組成物の全重量に対して１８重量％以上の割合でさらに含有する、請求項１に記載の液晶表示素子。
【化４】
0003682796.tif 000018
【化５】
0003682796.tif 000019
（式中、Ｒ1は、炭素数１〜１０のアルキル基またはフルオロアルキル基を示し、基中の任意の１つまたは相隣接しない２つ以上のメチレン基（−ＣＨ2−）は酸素原子または−ＣＨ＝ＣＨ−によって置換されても良い。ＸはＦ、Ｃｌ、ＣＦ3、ＯＣＦ3、ＣＦ2Ｈ、ＯＣＦ2Ｈ、ＯＣＦ2ＣＦ2Ｈ、ＯＣＦ2Ｃｌ、またはＯＣＦ2ＣＦＨＣＦ3を示し、Ｑ1はＦを、Ｑ2はＨまたはＦを示し、Ｚ2、Ｚ4およびＺ5は各々独立して−ＣＨ2ＣＨ2−、−（ＣＨ2）4−、−ＣＨ＝ＣＨ−、または単結合を示し、Ｚ3およびＺ6は単結合を示し、ＣおよびＥは各々独立して側位のＨがＦで置換されても良い１,４−フェニレンを示し、ＢおよびＤは各々独立してトランス−１,４−シクロへキシレン、ピリミジン−２,５−ジイル、１,４−シクロヘキセニレン、または側位のＨがＦで置換されても良い１,４−フェニレンを示す。）
【請求項３】
第１成分の使用量が、液晶組成物の全重量に対して５０〜１００重量％である請求項１または２に記載の液晶表示素子。
【請求項４】
ネマチック液晶組成物が、第２成分として一般式（II）、（III）及び（IV）で示される化合物群から選択される少なくとも１種をさらに含有する、請求項１〜３のいずれか１項に記載の液晶表示素子。
【化６】
0003682796.tif 000020
（式中、Ｒ2およびＲ3は各々独立して炭素数１〜１０のアルキル基またはフルオロアルキル基を示すが、基中の任意の１つまたは相隣接しない２つ以上のメチレン基は酸素原子または−ＣＨ＝ＣＨ−によって置換されても良い。ＧおよびＪは各々独立してトランス−１，４−シクロヘキシレン、１，４−フェニレン、またはピリミジン−２，５−ジイルを示し、Ｚ7は−ＣＨ2ＣＨ2−、−ＣＯＯ−、−ＣＨ＝ＣＨ−、−Ｃ≡Ｃ−、または単結合を示す。）
【化７】
0003682796.tif 000021
（式中、Ｒ4およびＲ5は各々独立して炭素数１〜１０のアルキル基またはフルオロアルキル基を示す。いずれにおいても基中の任意の１つまたは相隣接しない２つ以上のメチレン基は酸素原子または−ＣＨ＝ＣＨ−によって置換されても良い。Ｋはトランス−１，４−シクロヘキシレン、１，４−フェニレンまたはピリミジン−２，５−ジイルを示し、ＬおよびＭは、それぞれ独立して、トランス−１，４−シクロヘキシレンまたは側位の１つのＨがＦで置換されてもよい１，４−フェニレンを示す。Ｚ8およびＺ9は各々独立して、−ＣＨ2ＣＨ2−、−ＣＨ＝ＣＨ−、−Ｃ≡Ｃ−、−ＣＯＯ−、または単結合を示す。）
【化８】
0003682796.tif 000022
（式中、Ｒ6およびＲ7は各々独立して炭素数１〜１０のアルキル基またはフルオロアルキル基を示し、基中の任意の１つまたは相隣接しない２つ以上のメチレン基は酸素原子または−ＣＨ＝ＣＨ−によって置換されても良い。Ｑ3はＨまたはＦを示す。）
【請求項５】
第２成分の使用量が、液晶組成物の全重量に対して４０重量％以下である請求項４に記載の液晶表示素子。
【請求項６】
ネマチック液晶組成物が、第３成分として一般式（VI−ａ）、（VI−ｂ）、（VI−ｃ）、（VI−ｄ）、および（VI−ｅ）で示される化合物群から選択される少なくとも１種の化合物をさらに含有する、請求項４または５に記載の液晶表示素子。
【化９】
0003682796.tif 000023
【化１０】
0003682796.tif 000024
【化１１】
0003682796.tif 000025
【化１２】
0003682796.tif 000026
【化１３】
0003682796.tif 000027
（式中、Ｒ8は炭素数１〜１０のアルキル基またはフルオロアルキル基を示し、基中の任意の１つまたは相隣接しない２つ以上のメチレン基は酸素原子または−ＣＨ＝ＣＨ−によって置換されても良い。Ｒ9は炭素数１〜１０のアルキル基、フルオロアルキル基、ＣＦ3、またはＣＦ2Ｈ、を示し、基中の１つまたは相隣接しない２つ以上のメチレン基は酸素原子または−ＣＨ＝ＣＨ−によって置換されても良い。Ｚ10およびＺ11は各々独立して−ＣＨ2ＣＨ2−、−ＣＯＯ−または単結合を示す。）
【請求項７】
第３成分の使用量が、液晶組成物の全重量に対して２０重量％以下である請求項６に記載の液晶表示素子。
【請求項８】
液晶組成物のネマチック相範囲が６０℃以上、光学異方性Δｎが０．１以上、スプレイとベンドの弾性定数比Ｋ3／Ｋ1が１．７以下、誘電率異方性Δεが５．０以上である請求項１〜７のいずれかに記載の液晶表示素子。
【請求項９】
ａ）透明電極を有する２枚の基板で形成される密閉セルを用い、
ｂ）セル内には正の誘電率異方性及び高い抵抗値を有するネマチック液晶混合物を含み、
ｃ）２枚の上下基板の上に塗布された配向膜のラビング方向を同一方向とし（ツイスト角０度）、
ｄ）配向膜上の液晶のプレチルト方向と基板とが成す角度が一方を＋θとすると他方が−θとなるように配置され、
ｅ）セルの上下基板の内の上側基板の上部に二軸性位相差フィルムを配置し、この二軸性位相差フィルムが置かれたセルの上下に偏光板が配置され、
ｆ）この密封セルの個々の画素をスイッチイングするアクティブ駆動ＯＣＢ（Ｏｐｔｉｃａｌｌｙ  Ｃｏｍｐｅｎｓａｔｅｄ  Ｂｅｎｄ  ｏｒ  Ｂｉｒｅｆｒｉｎｇｅｎｃｅ）素子において、
該ネマチック液晶組成物が第１成分として下記一般式（I−ａ）、（I−ｂ）および（I−ｃ）で表される化合物を少なくとも１種含有する液晶表示素子のための液晶組成物の使用。
【化１４】
0003682796.tif 000028
【化１５】
0003682796.tif 000029
【化１６】
0003682796.tif 000030
（式中、Ｒ1は炭素数１〜１０のアルキル基またはフルオロアルキル基を示し、基中の任意の１つまたは相隣接しない２つ以上のメチレン基（−ＣＨ2−）は酸素原子または−ＣＨ＝ＣＨ−によって置換されても良い。ＸはＦ、Ｃｌ、ＣＦ3、ＯＣＦ3、ＣＦ2Ｈ、ＯＣＦ2Ｈ、ＯＣＦ2ＣＦ2Ｈ、ＯＣＦ2Ｃｌ、またはＯＣＦ2ＣＦＨＣＦ3を示し、Ｑ1およびＱ2はＦを示し、Ｚ1、Ｚ2、Ｚ3、Ｚ4、Ｚ5、およびＺ6は各々独立して−ＣＨ2ＣＨ2−、−（ＣＨ2）4−、−ＣＯＯ−、−ＣＦ2Ｏ−、−ＣＨ＝ＣＨ−、または単結合を示し、Ａ、Ｂ、Ｃ、Ｄ、およびＥは各々独立してトランス−１，４−シクロヘキシレン、ピリミジン−２，５−ジイル、１，４−シクロヘキセニレン、または側位のＨがＦで置換されても良い１，４−フェニレンを示す。ただし、式（Ｉ−ａ）、（Ｉ−ｂ）および（Ｉ−ｃ）の各々の式において、Ｚ1〜Ｚ6の少なくとも１つは−ＣＯＯ−または−ＣＦ2Ｏ−である。）
【請求項１０】
ネマチック液晶組成物が、第１成分として一般式（I−ｂ’）および（I−ｃ’）で表される化合物の少なくとも１種を、液晶組成物の全重量に対して１８重量％以上の割合でさらに含有する、請求項９に記載の液晶表示素子のための液晶組成物の使用。
【化１７】
0003682796.tif 000031
【化１８】
0003682796.tif 000032
（式中、Ｒ1は、炭素数１〜１０のアルキル基またはフルオロアルキル基を示し、基中の任意の１つまたは相隣接しない２つ以上のメチレン基（−ＣＨ2−）は酸素原子または−ＣＨ＝ＣＨ−によって置換されても良い。ＸはＦ、Ｃｌ、ＣＦ3、ＯＣＦ3、ＣＦ2Ｈ、ＯＣＦ2Ｈ、ＯＣＦ2ＣＦ2Ｈ、ＯＣＦ2ＣｌまたはＯＣＦ2ＣＦＨＣＦ3を示し、Ｑ1はＦを、Ｑ2はＨまたはＦを示し、Ｚ2、Ｚ4およびＺ5は各々独立して−ＣＨ2ＣＨ2−、−（ＣＨ2）4−、−ＣＨ＝ＣＨ−、または単結合を示し、Ｚ3およびＺ6は単結合を示し、ＣおよびＥは各々独立して側位のＨがＦで置換されても良い１,４−フェニレンを示し、ＢおよびＤは各々独立してトランス−１,４−シクロへキシレン、ピリミジン−２,５−ジイル、１,４−シクロヘキセニレン、または側位のＨがＦで置換されても良い１,４−フェニレンを示す。）
【請求項１１】
ネマチック液晶組成物が、第２成分として、一般式（II）、（III）及び（VI）で示される化合物群から選択される少なくとも１種をさらに含有する、請求項９または１０に記載の液晶表示素子のための液晶組成物の使用。
【化１９】
0003682796.tif 000033
（式中、Ｒ2およびＲ3は各々独立して炭素数１〜１０のアルキル基またはフルオロアルキル基を示すが、基中の任意の１つまたは相隣接しない２つ以上のメチレン基は酸素原子または−ＣＨ＝ＣＨ−によって置換されても良い。ＧおよびＪは各々独立してトランス−１，４−シクロヘキシレン、１，４−フェニレンまたはピリミジン−２，５−ジイルを示し、Ｚ7は−ＣＨ2ＣＨ2−、−ＣＯＯ−、−ＣＨ＝ＣＨ−、−Ｃ≡Ｃ−、または単結合を示す。）
【化２０】
0003682796.tif 000034
（式中、Ｒ4およびＲ5は各々独立して炭素数１〜１０のアルキル基またはフルオロアルキル基を示す。いずれにおいても基中の任意の１つまたは相隣接しない２つ以上のメチレン基は酸素原子または−ＣＨ＝ＣＨ−によって置換されても良い。Ｋはトランス−１，４−シクロヘキシレン、１，４−フェニレンまたはピリミジン−２，５−ジイルを示し、ＬおよびＭは、それぞれ独立して、トランス−１，４−シクロヘキシレンまたは側位の１つのＨがＦで置換されてもよい１，４−フェニレンを示す。Ｚ8およびＺ9は各々独立して、−ＣＨ2ＣＨ2−、−ＣＨ＝ＣＨ−、−Ｃ≡Ｃ−、−ＣＯＯ−、または単結合を示す。）
【化２１】
0003682796.tif 000035
（式中、Ｒ6およびＲ7は各々独立して炭素数１〜１０のアルキル基またはフルオロアルキル基を示し、基中の任意の１つまたは相隣接しない２つ以上のメチレン基は酸素原子または−ＣＨ＝ＣＨ−によって置換されても良い。Ｑ3はＨまたはＦを示す。）
【請求項１２】
ネマチック液晶組成物が、第３成分として一般式（VI−ａ）、（VI−ｂ）、（VI−ｃ）、（VI−ｄ）、および（VI−ｅ）で示される化合物群から選択される少なくとも１種の化合物をさらに含有する、請求項１１に記載の液晶表示素子のための液晶組成物の使用。
【化２２】
0003682796.tif 000036
【化２３】
0003682796.tif 000037
【化２４】
0003682796.tif 000038
【化２５】
0003682796.tif 000039
【化２６】
0003682796.tif 000040
（式中、Ｒ8は炭素数１〜１０のアルキル基またはフルオロアルキル基を示し、基中の任意の１つまたは相隣接しない２つ以上のメチレン基は酸素原子または−ＣＨ＝ＣＨ−によって置換されても良い。Ｒ9は炭素数１〜１０のアルキル基、フルオロアルキル基、ＣＦ3またはＣＦ2Ｈを示し、基中の１つまたは相隣接しない２つ以上のメチレン基は酸素原子または−ＣＨ＝ＣＨ−によって置換されても良い。Ｚ10およびＺ11は各々独立して−ＣＨ2ＣＨ2−、−ＣＯＯ−または単結合を示す。）
【発明の詳細な説明】
【０００１】
【発明の属する技術分野】
本発明は、ネマチック液晶組成物を用いたＯＣＢモードによる液晶表示素子に関する。
【０００２】
【従来の技術】
液晶表示素子（ＬＣＤ）の表示方式として広く実用化されている薄膜トランジスター（ＴＦＴ）等のアクティブマトリックスＬＣＤ（ＡＭ−ＬＣＤ）に現在使用されている液晶セルは、ツイストネマチック（ＴＮ）セルである。このツイストネマチック（ＴＮ）セルを用いたアクティブマトリックス（ＡＭ−ＬＣＤ）方式は、従来の表示方式と比較するとその表示品位は向上しているもののＣＲＴと比較すると依然として視野角、応答速度の点で劣っている。
最近、この視野角、応答速度を改善する目的でＯＣＢ（Ｏｐｔｉｃａｌｌｙ  Ｃｏｍｐｅｎｓａｔｅｄ  Ｂｅｎｄ  ｏｒ  Ｂｉｒｅｆｒｉｎｇｅｎｃｅ）モードが提案され注目されている［Y.Yamaguchi,T.Miyashita,T.Uchida. によるSID 93 DIGEST ,1993: Late-News Paper;Wide-Viewing-Angle Di splay Mode for the Astive-Matrix Lcd Using Bend-Alignment Liquid-Crystal Cell,277頁以降；T.Miyashita,C.-L.Kuo,M.Suzuki,T.Uchida. による SID 95 DIGEST ,1995: Properties of the OCB Mode for Active-Matrix LCDs with Wide Viewing Angle,797 頁以降］。
このＯＣＢモードによるＡＭ−ＬＣＤ方式の液晶表示素子に用いられる液晶組成物には、共通して以下のような特性が求められる。
（１）低電圧領域での駆動、高コントラスト、広視野角を得るため、Ｋ3 ／Ｋ1 が小さいこと。
（２）低電圧領域での駆動のために誘電率異方性（Δε）が大きいこと。
（３）広視野角を得るために屈折率異方性（Δｎ）が大きいこと。
（４）高いコントラストを保つために、電圧保持率（Ｖ．Ｈ．Ｒ）が高いこと。
（５）化学的に安定であること。
ＯＣＢモードは、従来のＴＮ（ツイストネマチック），ＳＴＮ（スーパーツイストネマチック）モードとは、全く異なり、上下基盤間のツイスト角が０゜のセル、二軸性の位相差板、及びカイラル剤を添加していないネマチック液晶組成物を使用する。このＯＣＢモードの駆動上の特徴はセル中で液晶分子をベンド配向させた状態で駆動する事である。
即ち、ベンド配向させた液晶と二軸性の位相差板を組み合わせる事により、従来のＴＮ（ツイストネマチック），ＳＴＮ（スーパーツイストネマチック）モードと比較して、非常に広い視野角、及び非常に高いコントラストを実現できる。
さらには、液晶をベンド配向させた状態で駆動させる事から、従来のＴＮ（ツイストネマチック），ＳＴＮ（スーパーツイストネマチック）モードと比較して、約１／２０〜１／５００程度の非常に早い応答時間を実現できる。
以上述べたような特徴、利点を持つＯＣＢモードをアクティブマトリックスＬＣＤ（ＡＭ−ＬＣＤ）素子として駆動する事により、従来のツイストネマチック（ＴＮ）セルを使用したアクティブマトリックスＬＣＤ（ＡＭ−ＬＣＤ）方式と比較して、著しく広視野角、高速応答の液晶表示素子を提供できる。
上述したようにＯＣＢモードの駆動上の特徴はセル中で液晶分子をベンド配向させた状態で駆動する事である。しかし、電圧を印加しない状態ではスプレイ配向であるので、スプレイ配向からベンド配向に転移する転移電圧（ＶCR）以上の電圧領域で駆動しなければならない。この転移電圧（ＶCR）の大きさは液晶組成物の誘電率異方性（Δε）が同じであるならば、液晶組成物のベンドの弾性定数Ｋ3 とスプレイの弾性定数Ｋ1 のそれぞれの絶対値、そしてこの２つの弾性定数比Ｋ3 ／Ｋ1 に依存し、この２つの弾性定数Ｋ3 、Ｋ1 の絶対値及びその比Ｋ3 ／Ｋ1 が小さい程、転移電圧（ＶCR）は小さくなる。
よって、ＯＣＢモードにおける低電圧領域での駆動のためには、この転移電圧（ＶCR）を下げるために、２つの弾性定数Ｋ3 、Ｋ1 の絶対値、及びＫ3 ／Ｋ1 を出来るだけ小さくする必要がある。
また、屈折率異方性（Δｎ）、誘電率異方性（Δε）が同じで、セル厚一定ならば、弾性定数比Ｋ3 ／Ｋ1 が小さい程、転移電圧付近でベンド配向した液晶のリタデーションは大きくなる。これより、結果としてコントラストを高くする事が出来る。さらには、高コントラストになった分、より駆動電圧領域を低電圧領域にシフトさせる事が出来るためにより広視野角が得られる。
以上のことから、ＯＣＢモードにおいて、低電圧領域での駆動、高コントラスト、広視野角を得るため、液晶組成物のＫ3 ／Ｋ1 が小さい事が求められる。
そして、また低電圧領域駆動のためには、液晶組成物の弾性定数Ｋ3 、Ｋ1 の絶対値及びその比Ｋ3 ／Ｋ1 に加えて、誘電率異方性（Δε）が大きいことが求められる。
さらに、ＯＣＢモードでは、セル厚が薄いほどより広視野角となる。そこで、リタデーションを変えずに、セル厚を薄くするためには液晶組成物の屈折率異方性（Δｎ）が大きいことが要求される。
また、ＯＣＢモードの利点の一つに、応答速度がＴＮセルと比較して、一桁以上速いことが挙げられる。しかしながら、応答速度が速い分、電圧の時間変化に対する透過率変化が大きくなることから、高コントラストを保つためには、電圧保持率（Ｖ．Ｈ．Ｒ）が高いことが要求される。
以上述べてきたＯＣＢモードで液晶組成物に要求される物性の中で、Ｋ3 ／Ｋ1 が小さく、誘電率異方性（Δε）、屈折率異方性（Δｎ）が大きいと言う特性を満たす液晶組成物は、一般的に液晶中に不純物イオンを含み易い。その結果、電圧保持率（Ｖ．Ｈ．Ｒ）を高くすることは困難となる。しかしながら、前述している様にＯＣＢモードでは高コントラストを保つために電圧保持率（Ｖ．Ｈ．Ｒ）が高いことが要求される。即ち、Ｋ3 ／Ｋ1 が小さく、誘電率異方性（Δε）、屈折率異方性（Δｎ）が大きいと言う特性を満たすことと、電圧保持率を高くすると言う要件を両立させることは、現状では困難である。
【０００３】
【発明が解決しようとする課題】
本発明者等は、前記の第１成分、第２成分、第３成分によって、これらの特性を満足させる液晶組成物が調整できることを見いだし、ＯＣＢモードによる液晶表示素子を考案するに至った。以上の記述から明らかなように本発明の目的は、上記ＯＣＢモードによるＡＭ−ＬＣＤ表示に求められる種々の特性を満たす液晶組成物を用いた液晶表示素子を提供することにある。
【０００４】
【発明を解決するための手段】
本発明の第１の発明は、
ａ）透明電極を有する２枚の基板で形成される密閉セルを用い、
ｂ）セル内には正の誘電率異方性及び高い抵抗値を有するネマチック液晶混合物を含み、
ｃ）２枚の上下基板の上に塗布された配向膜のラビング方向を同一方向とし（ツイスト角０度）、
ｄ）配向膜上の液晶のプレチルト方向と基板とが成す角度が一方を＋θとすると他方が−θとなるように配置され、
ｅ）セルの上下基板の内の上側基板の上部に二軸性位相差フィルムを配置し、この二軸性位相差フィルムが置かれたセルの上下に偏光板が配置され、
ｆ）この密封セルの個々の画素をスイッチイングするアクティブ駆動ＯＣＢ（Ｏｐｔｉｃａｌｌｙ  Ｃｏｍｐｅｎｓａｔｅｄ  Ｂｅｎｄ）素子において、該ネマチック液晶組成物が第１成分として下記の一般式（I）の末端基構造を有する化合物を少なくとも１種またはそれ以上含有することを特徴とする液晶表示素子に関する。
【化３２】
0003682796.tif 000002
（式中、ＸはＦ、Ｃｌ、ＣＦ3、ＯＣＦ3、ＣＦ2Ｈ、ＯＣＦ2Ｈ、ＯＣＦ2ＣＦ2Ｈ、ＯＣＦ2ＣｌまたはＯＣＦ2ＣＦＨＣＦ3を示し、Ｑ1およびＱ2は各々独立してＨまたはＦを示す。）
この一般式（I）で極性を有する末端基構造を持つ化合物を使用する事で、液晶組成物の誘電率異方性（Δε）を大きくする事ができる。よって、スプレイ配向からベンド配向に転移する転移電圧（ＶCR）を小さくする事が可能と成るために、結果として低電圧駆動のアクティブ駆動ＯＣＢ素子を実現する事が出来る。さらには、一般式（I）における末端基はフッ素、塩素系の極性基であるために、高い誘電率異方性（Δε）を有するにも関わらず、高比抵抗値を実現することができ、熱的安定性、化学的安定性にも優れている。よって、これら化合物を使用した液晶組成物の電圧保持率（Ｖ．Ｈ．Ｒ）は高い。即ち、高コントラストを保つたアクティブ駆動ＯＣＢ素子を実現できる。
また、一般式（I）において極性基Ｘが同じ場合は、ラテラル（Ｑ1およびＱ2）にＦを有する化合物の方がＦを有しない場合と比較して、弾性定数Ｋ3、Ｋ1の絶対値が小さく、かつ誘電率異方性（Δε）が大きい。よって、一般式（I）に含まれるラテラルにＦを有する化合物を使用する事により、弾性定数Ｋ3、Ｋ1の絶対値が小さく、かつ誘電率異方性（Δε）が大きい液晶組成物を調製することが可能と成る。
結果として低電圧駆動のアクティブ駆動ＯＣＢ素子を実現する事が出来る。また、これら式（Ｉ）に含まれるラテラルにＦを有する化合物も先に述べた通り、高い誘電率異方性（Δε）を有するにも関わらず、高比抵抗値を有することから、高い電圧保持率（Ｖ．Ｈ．Ｒ）を実現する事が可能である。
【０００５】
本発明の第２の発明は、一般式（Ｉ）の化合物が、一般式（Ｉ−ａ）、（Ｉ−ｂ）および（Ｉ−ｃ）
【化３３】
0003682796.tif 000003
【化３４】
0003682796.tif 000004
【化３５】
0003682796.tif 000005
（式中、Ｒ1 は炭素数１〜１０のアルキル基またはフルオロアルキル基を示し、基中の任意の１つまたは相隣接しない２つ以上のメチレン基（−ＣＨ2 −）は酸素原子または−ＣＨ＝ＣＨ−によって置換されても良い。ＸはＦ、Ｃｌ、ＣＦ3 、ＯＣＦ3 、ＣＦ2 Ｈ、ＯＣＦ2 Ｈ、ＯＣＦ2 ＣＦ2 Ｈ、ＯＣＦ2 ＣｌまたはＯＣＦ2 ＣＦＨＣＦ3 を示し、Ｑ1 およびＱ2 は各々独立してＨまたはＦを示し、Ｚ1 ，Ｚ2 、Ｚ3 、Ｚ4 、Ｚ5 、Ｚ6 は各々独立して−ＣＨ2 ＣＨ2 −、−（ＣＨ2 ）4 −、−ＣＯＯ−、−ＣＦ2 Ｏ−、−ＣＨ＝ＣＨ−または単結合を示し、Ａ、Ｂ、Ｃ、Ｄ、Ｅ  は各々独立してトランス−１，４−シクロヘキシレン、ピリミジン−２，５−ジイル、１，４−シクロヘキセニレンまたは側位のＨがＦで置換されても良い１，４−フェニレンを示す。）で表される化合物であることを特徴とする上記第一の説明に記載の液晶表示素子に関する。
これら、一般式（Ｉ−ａ）、（Ｉ−ｂ）および（Ｉ−ｃ）の化合物を組み合わせる事により、液晶組成物の誘電率異方性（Δε）、透明点（ＮＩ点）を任意に調整できる。特にＺ1 ，Ｚ2 、Ｚ3 、Ｚ4 、Ｚ5 、Ｚ6 の結合が、−ＣＯＯ−、−ＣＦ2 Ｏ−を有する化合物は、−ＣＨ2 ＣＨ2 −、−ＣＨ＝ＣＨ−または単結合を有するものと比較して、誘電率異方性（Δε）が大きく、加えて−ＣＯＯ−結合を、有する化合物の場合は弾性定数Ｋ3 、Ｋ1 の絶対値が小さい。よって、これら−ＣＯＯ−、−ＣＦ2 Ｏ−を有する化合物を含んだ液晶組成物を使用する事により、結果として非常に低電圧駆動のアクティブ駆動ＯＣＢ素子を実現する事が出来る。
さらにＺ1 、Ｚ2 、Ｚ3 、Ｚ4 、Ｚ5 、Ｚ6 に−ＣＯＯ−、−ＣＦ2 Ｏ−を有する化合物のうち、ラテラルにＦを有するものは、ラテラルにＦを有しない化合物と比較してより、誘電率異方性（Δε）が大きく、また弾性定数Ｋ3 、Ｋ1 の絶対値がさらに小さい為に、さらにより低電圧駆動のアクティブ駆動ＯＣＢ素子を実現する事が出来る。
また、これら一般式（Ｉ−ａ）、（Ｉ−ｂ）および（Ｉ−ｃ）により示される化合物はフッ素系、塩素系の極性基を有するために、これらを使用した液晶組成物は高比抵抗値を示し、熱的安定性、化学的安定性にも優れている。よって、液晶組成物の電圧保持率（Ｖ．Ｈ．Ｒ）を高くする事が可能と成る。即ち、高コントラストを保ったアクティブ駆動ＯＣＢ素子を実現できる。
また、一般式（Ｉ−ａ）、（Ｉ−ｂ）および（Ｉ−ｃ）のうち、ピリミジン−２，５−ジイルを有する化合物は、弾性定数比Ｋ3 ／Ｋ1 が１．３以下と非常に小さく、かつ屈折率異方性（Δｎ）がΔｎ≦０．２と大きい。よって、これらピリミジン−２，５−ジイルを有する化合物を使用する事で、液晶組成物の弾性定数比がＫ3 ／Ｋ1 を特に小さく、かつ屈折率異方性（Δｎ）を特に大きく調整する事が出来るために、低電圧駆動、高コントラスト、かつ広視野角のアクティブ駆動ＯＣＢ素子を実現する事が出来る。
【０００６】
本発明の第３の発明は、第１成分の使用量が、液晶組成物の全重量に対して５０〜１００重量％であることを特徴とする上記第１の発明または、第２の発明に記載の液晶表示素子に関する。
【０００７】
本発明の第４の発明は、第２成分として、一般式（II）、（III ）および（IV）
【化３６】
0003682796.tif 000006
（式中、Ｒ2 およびＲ3 は各々独立して炭素数１〜１０のアルキル基またはフルオロアルキル基を示すが、基中の任意の１つまたは相隣接しない２つ以上のメチレン基（−ＣＨ2 −）は酸素原子（−Ｏ−）または−ＣＨ＝ＣＨ−によって置換されても良い。ＧおよびＪは各々独立してトランス−１，４−シクロヘキシレン、１，４−フェニレンまたはピリミジン−２，５−ジイルを示し、Ｚ7 は−ＣＨ2 ＣＨ2 −、−ＣＯＯ−、−ＣＨ＝ＣＨ−、−Ｃ≡Ｃ−または単結合を示す。）
【化３７】
0003682796.tif 000007
（式中、Ｒ4 およびＲ5 は各々独立して炭素数１〜１０のアルキル基またはフルオロアルキル基を示す。いずれにおいても基中の任意の１つまたは相隣接しない２つ以上のメチレン基（−ＣＨ2 −）は酸素原子（−Ｏ−）または−ＣＨ＝ＣＨ−によって置換されても良い。Ｋはトランス−１，４−シクロヘキシレン、１，４−フェニレンまたはピリミジン−２，５−ジイルを示し、ＬおよびＭは、それぞれ独立して、トランス−１，４−シクロヘキシレンまたは側位の１つのＨがＦで置換されてもよい１，４−フェニレンを示す。Ｚ8 およびＺ9 は各々独立して、−ＣＨ2 ＣＨ2 −、−ＣＨ＝ＣＨ−、−Ｃ≡Ｃ−、−ＣＯＯ−、または単結合を示す。）
【化３８】
0003682796.tif 000008
（式中、Ｒ6 およびＲ7 は各々独立して炭素数１〜１０のアルキル基またはフルオロアルキル基を示し、基中の任意の１つまたは相隣接しない２つ以上のメチレン基（−ＣＨ2 −）は酸素原子（−Ｏ−）または−ＣＨ＝ＣＨ−によって置換されても良い。Ｑ3 はＨまたはＦを示す。）で示される化合物群から選択される少なくとも１種以上をさらに含有することを特徴とする上記第１〜３の発明に記載の液晶表示素子に関する。
これら一般式（II）、（III ）および（IV）で示される第２成分の化合物は極性の大きな置換基を有しないために、これら化合物中では不純物イオンは安定に存在できない。よって、これら第２成分の化合物の比抵抗値は非常に高く、また熱的安定性、化学的安定性にも非常に優れている。よって、これら第２成分と第１成分を組み合わせる事で、誘電率異方性（Δε）が大きく、弾性定数Ｋ3 、Ｋ1 の絶対値及び弾性定数比  Ｋ3 ／Ｋ1 が小さく、かつ電圧保持率（Ｖ．Ｈ．Ｒ）が非常に高く、熱的安定性、化学的安定性にも優れた液晶組成物を調整する事ができる。よって、低電圧駆動、高コントラスト、広視野角、高信頼性を保ったアクティブ駆動ＯＣＢ素子を実現できる。
また、一般式（II）、（III ）および（IV）の中で、４−４’−ビフェニレンを骨格として含む化合物、１，４−フェニレンとピリミジン−２，５−ジイルが結合した骨格を含む化合物、４−４’−ビフェニレン中の２つのベンゼン環の間に−ＣＨ＝ＣＨ−を有する骨格を含んだ化合物、４−４’−ビフェニレン中の２つのベンゼン環の間に−Ｃ≡Ｃ−を有する骨格を含んだ化合物、およびこれら骨格のいずれか２つ以上を含む化合物（これら化合物の骨格に含まれる１，４−フェニレン中の任意のＨはＦに置換されても良い）はその屈折率異方性（Δｎ）がΔｎ≦０．２と非常に大きい。よって、これら骨格を含む化合物を使用することで、液晶組成物の屈折率異方性（Δｎ）を大きくする事ができるために、高コントラスト、広視野角のアクティブ駆動ＯＣＢ素子を実現できる。
また、一般式（II）、（III ）および（IV）の中で、その骨格中にピリミジン−２，５−ジイルを含む化合物はその弾性定数Ｋ3 、Ｋ1 の絶対値が小さく、さらに弾性定数比Ｋ3 ／Ｋ1 ＜１．３と非常に小さい。よって、骨格中にピリミジン−２，５−ジイルを含む化合物を使用することで、液晶組成物のＫ3 、Ｋ1 絶対値及び弾性定数比Ｋ 3／Ｋ1 を小さくする事ができるために、低電圧駆動、高コントラスト、広視野角のアクティブ駆動ＯＣＢ素子を実現できる。
さらに、一般式（III ）および（IV）で示される化合物はその透明点（ＮＩ点）がＮＩ≧１００℃と高く、屈折率異方性（Δｎ）が△ｎ≧０．１と大きいため、第１成分と組み合わせることにより、誘電率異方性（Δε）、弾性定数Ｋ3 、Ｋ1 の絶対値及び弾性定数比Ｋ3 ／Ｋ1 が小さく、かつ屈折率異方性（Δｎ）が大きく、透明点（ＮＩ点）が高く、なおかつ電圧保持率（Ｖ．Ｈ．Ｒ）が非常に大きく、熱的安定性、化学的安定性に優れた液晶組成物を調製できる。よって、低電圧駆動、高コントラスト、広視野角、高信頼性でかつ、駆動温度範囲の広いアクティブ駆動ＯＣＢ素子を実現できる。
【０００８】
本発明の第５の発明は、第２成分の使用量が、液晶組成物の全重量に対して４０重量％以下であることを特徴とする上記第４の発明に記載の液晶表示素子に関する。
【０００９】
本発明の第６の発明は、第３成分として一般式（VI−ａ），（VI−ｂ），（VI−ｃ），（VI−ｄ），（VI−ｅ）
【化３９】
0003682796.tif 000009
【化４０】
0003682796.tif 000010
【化４１】
0003682796.tif 000011
【化４２】
0003682796.tif 000012
【化４３】
0003682796.tif 000013
（式中、Ｒ8 は炭素数１〜１０のアルキル基またはフルオロアルキル基を示し、基中の任意の１つまたは相隣接しない２つ以上のメチレン基（−ＣＨ2 −）は酸素原子（−Ｏ−）または−ＣＨ＝ＣＨ−によって置換されても良い。Ｒ9 は炭素数１〜１０のアルキル基、フルオロアルキル基または、ＣＦ3 、ＣＦ2 Ｈ、を示し、基中の１つまたは相隣接しない２つ以上のメチレン基（−ＣＨ2 −）は酸素原子（−Ｏ−）または−ＣＨ＝ＣＨ−によって置換されても良い。Ｚ10およびＺ11は各々独立して−ＣＨ2 ＣＨ2 −、−ＣＯＯ−または単結合を示す。）で示される化合物群から選択される１種またはそれ以上の化合物をさらに含有することを特徴とする上記第４の発明または第５の発明に記載の液晶表示素子に関する。
【００１０】
本発明の第７の発明は第３成分の使用量が、液晶組成物の全重量に対して２０重量％以下であることを特徴とする上記第６の発明に記載の液晶表示素子に関する。
【００１１】
本発明の第８の発明は、液晶組成物のネマチック相範囲が６０℃以上、光学異方性Δｎが０．１以上、ｓｐｌａｙモードおよびｂｅｎｄモードの弾性定数比Ｋ3 ／Ｋ1 が１．７以下、誘電率異方性Δεが５．０以上であることを特徴とする上記第１〜第７の発明のいずれかに記載の液晶表示素子に関する。
【００１２】
本発明の第９、１０、１１の発明は上記第１〜第４もしくは第６の発明のいずれかに定義されている組成を有する液晶組成物に関する。
【００１３】
本発明におけるアクティブ駆動ＯＣＢ素子に使用される液晶組成物の第１成分の使用量は、液晶組成物の全重量に対して５０〜１００重量％が好ましい。５０重量％以下だとスプレイ配向からベンド配向に転移する転移電圧（ＶCR）が高くなり実用上好ましくない。
第２成分の使用量は液晶組成物の全重量に４０重量％以下が好ましい。４０重量％を超えるとスプレイ配向からベンド配向に転移する転移電圧（ＶCR）が高くなり好ましくない。より好ましくは３０重量％以下が好ましい。
【００１４】
本発明で使用される液晶組成物は使用されるアクティブ駆動ＯＣＢ素子の目的に応じて、上記一般式（Ｉ）〜（VI）で表される化合物の他、しきい値電圧、ネマティックレンジ、Δｎ、誘電率異方性、粘度等を調整する目的で、他の化合物を本発明の目的を害さない範囲で適当量含有することができる。
【００１５】
本発明に従い使用される液晶組成物は、それ自体慣用な方法で調整される。一般には、種々の成分を高い温度で互いに溶解させる方法がとられている。
【００１６】
【実施例】
以下、実施例により本発明を詳細に説明するが、本発明はこれらの実施例に限定されるものではない。比較例、実施例の組成比は全て重量％で示されている。電圧保持率の測定値を記載しているが、この測定は面積法に基づいて実施した。また、各化合物の表記方法は表１に従っている。
【００１７】
【表１】
0003682796.tif 000014
【００１８】
実施例１
３−ＨＢ−ＣＬ                                      ７. ０％
２−ＨＨＢ−ＣＬ                                    ５. ０％
４−ＨＨＢ−ＣＬ                                  １０. ０％
５−ＨＨＢ−ＣＬ                                    ４. ０％
２−ＨＨＢ（Ｆ）−Ｆ                                ４. ０％
３−ＨＨＢ（Ｆ）−Ｆ                                ４. ０％
５−ＨＨＢ（Ｆ）−Ｆ                                ４. ０％
２−ＨＢＢ（Ｆ）−Ｆ                              １０. ０％
３−ＨＢＢ（Ｆ）−Ｆ                              １０. ０％
５−ＨＢＢ（Ｆ）−Ｆ                              １０. ０％
３−ＨＢＢ（Ｆ，Ｆ）−Ｆ                          １６. ０％
５−ＨＢＢ（Ｆ，Ｆ）−Ｆ                          １６. ０％
からなる液晶組成物の透明点はＴNI＝９０．４（℃）、２０℃における粘度はη20＝２４．２（ｍＰａ・ｓ）、２５℃における屈折率異方性はΔｎ＝０．１１９、２０℃における誘電率異方性はΔε＝６．８、２５℃における弾性定数Ｋ3 は１４．８（ＰＮ）、Ｋ1 は８. ９８（ＰＮ）、弾性定数比Ｋ3 ／Ｋ1 が１．６５であった。この液晶組成物を厚さ６．０μｍのＯＣＢ用セルに封入し、スプレイ配向からベンド配向に転移する転移電圧（ＶCR）を測定したところ、ＶCR＝２. ２１（Ｖ）であった。また、この液晶組成物の電圧保持率を測定したが、２５℃における電圧保持率は９９．３％であった。
【００１９】
実施例２
３−ＰｙＢ（Ｆ）−Ｆ                              １２. ０％
７−ＨＢ（Ｆ）−Ｆ                                １１. ０％
２−ＨＨＢ（Ｆ）−Ｆ                                ９. ０％
３−ＨＨＢ（Ｆ）−Ｆ                                ８. ０％
５−ＨＨＢ（Ｆ）−Ｆ                                ８. ０％
２−ＨＢＢ（Ｆ）−Ｆ                                ８. ０％
３−ＨＢＢ（Ｆ）−Ｆ                                ８. ０％
５−ＨＢＢ（Ｆ）−Ｆ                                ７．０％
３−ＨＨＥＢ−Ｆ                                    ５. ０％
５−ＨＨＥＢ−Ｆ                                    ５. ０％
３−ＨＢＥＢ−Ｆ                                    ６. ０％
３−ＰｙＢＢ−Ｆ                                    ７. ０％
４−ＰｙＢＢ−Ｆ                                    ６. ０％
からなる液晶組成物の透明点はＴNI＝８０．７（℃）、２０℃における粘度はη20＝２６．９（ｍＰａ・ｓ）、２５℃における屈折率異方性はΔｎ＝０．１２２、２０℃における誘電率異方性はΔε＝８．６、２５℃における弾性定数Ｋ3 は１１．８（ＰＮ）、Ｋ1 は９. ８４（ＰＮ）、弾性定数比Ｋ3 ／Ｋ1 が１．２０であった。この液晶組成物を厚さ６．０μｍのＯＣＢ用セルに封入し、スプレイ配向からベンド配向に転移する転移電圧（ＶCR）を測定したところ、ＶCR＝１. ８２（Ｖ）であった。また、この液晶組成物の電圧保持率を測定したが、２５℃における電圧保持率は９８．５％であった。
【００２０】
実施例３
３−Ｈ２ＢＢ（Ｆ，Ｆ）−Ｆ                        １０. ０％
５−Ｈ２ＢＢ（Ｆ，Ｆ）−Ｆ                        １０. ０％
３−ＨＨ２Ｂ（Ｆ，Ｆ）−Ｆ                          ６. ０％
３−ＨＢＢ（Ｆ，Ｆ）−Ｆ                          ２９. ０％
５−ＨＢＢ（Ｆ，Ｆ）−Ｆ                          ２９. ０％
３−ＨＢＥＢ（Ｆ，Ｆ）−Ｆ                          ３. ０％
５−ＨＢＥＢ（Ｆ，Ｆ）−Ｆ                          ３. ０％
３−ＨＨＥＢ（Ｆ，Ｆ）−Ｆ                        １０. ０％
からなる液晶組成物の透明点はＴNI＝６１．５（℃）、２０℃における粘度はη20＝３４．０（ｍＰａ・ｓ）、２５℃における屈折率異方性はΔｎ＝０．１１４、２０℃における誘電率異方性はΔε＝１０．３、２５℃における弾性定数比Ｋ3 ／Ｋ1 が１．６２であった。この液晶組成物を厚さ６．０μｍのＯＣＢ用セルに封入し、スプレイ配向からベンド配向に転移する転移電圧（ＶCR）を測定したところ、ＶCR＝１. ５５（Ｖ）であった。また、この液晶組成物の電圧保持率を測定したが、２５℃における電圧保持率は９８．９％であった。
【００２１】
実施例４
３−Ｈ２ＨＢ（Ｆ，Ｆ）−Ｆ                          ５．０％
５−Ｈ２ＨＢ（Ｆ，Ｆ）−Ｆ                          ５. ０％
３−ＨＨ２Ｂ（Ｆ，Ｆ）−Ｆ                          ６. ０％
４−Ｈ２ＢＢ（Ｆ，Ｆ）−Ｆ                        １０. ０％
３−ＨＢＢ（Ｆ，Ｆ）−Ｆ                          ２９. ０％
５−ＨＢＢ（Ｆ，Ｆ）−Ｆ                          ２９. ０％
３−ＨＢＥＢ（Ｆ，Ｆ）−Ｆ                          ３. ０％
５−ＨＢＥＢ（Ｆ，Ｆ）−Ｆ                          ３. ０％
３−ＨＨＥＢ（Ｆ，Ｆ）−Ｆ                        １０. ０％
からなる液晶組成物の透明点はＴNI＝６３．２（℃）、２０℃における粘度はη20＝３４．３（ｍＰａ・ｓ）、２５℃における屈折率異方性はΔｎ＝０．１０８、２０℃における誘電率異方性はΔε＝１０．０、２５℃における弾性定数比Ｋ3 ／Ｋ1 が１．６５であった。この液晶組成物を厚さ６．０μｍのＯＣＢ用セルに封入し、スプレイ配向からベンド配向に転移する転移電圧（ＶCR）を測定したところ、ＶCR＝１. ６３（Ｖ）であった。また、この液晶組成物の電圧保持率を測定したが、２５℃における電圧保持率は９８．６％であった。
【００２２】
実施例５
３−Ｈ２ＨＢ（Ｆ，Ｆ）−Ｆ                          ５. ０％
５−Ｈ２ＨＢ（Ｆ，Ｆ）−Ｆ                          ５. ０％
３−ＨＨ２Ｂ（Ｆ，Ｆ）−Ｆ                          ９. ０％
５−ＨＨ２Ｂ（Ｆ，Ｆ）−Ｆ                          ９. ０％
３−ＨＢＢ（Ｆ，Ｆ）−Ｆ                          ２６. ０％
５−ＨＢＢ（Ｆ，Ｆ）−Ｆ                          ２６. ０％
３−ＨＨＥＢ（Ｆ，Ｆ）−Ｆ                        １０. ０％
３−ＨＢＥＢ（Ｆ，Ｆ）−Ｆ                          ２. ０％
５−ＨＢＥＢ（Ｆ，Ｆ）−Ｆ                          ２. ０％
３−ＨＨＢＢ（Ｆ，Ｆ）−Ｆ                          ４. ０％
３−ＨＨ２ＢＢ（Ｆ，Ｆ）−Ｆ                        ２. ０％
からなる液晶組成物の透明点はＴNI＝８３．８（℃）、２０℃における粘度はη20＝３１．９（ｍＰａ・ｓ）、２５℃における屈折率異方性はΔｎ＝０．１１０、２０℃における誘電率異方性はΔε＝１０．５、２５℃における弾性定数比Ｋ3 ／Ｋ1 が１．６９であった。この液晶組成物を厚さ６．０μｍのＯＣＢ用セルに封入し、スプレイ配向からベンド配向に転移する転移電圧（ＶCR）を測定したところ、ＶCR＝１. ７０（Ｖ）であった。また、この液晶組成物の電圧保持率を測定したが、２５℃における電圧保持率は９９．０％であった。
【００２３】
実施例６
３−ＨＨＢ（Ｆ，Ｆ）−Ｆ                            ８. ０％
３−ＨＨ２Ｂ（Ｆ，Ｆ）−Ｆ                        １０. ０％
５−ＨＨ２Ｂ（Ｆ，Ｆ）−Ｆ                        １０. ０％
３−ＨＢＢ（Ｆ，Ｆ）−Ｆ                          ２６. ０％
５−ＨＢＢ（Ｆ，Ｆ）−Ｆ                          ２６. ０％
３−ＨＨＥＢ（Ｆ，Ｆ）−Ｆ                        １０. ０％
３−ＨＢＥＢ（Ｆ，Ｆ）−Ｆ                          ２. ０％
５−ＨＢＥＢ（Ｆ，Ｆ）−Ｆ                          ２. ０％
３−ＨＨＢＢ（Ｆ，Ｆ）−Ｆ                          ６. ０％
からなる液晶組成物の透明点はＴNI＝８２．２（℃）、２０℃における粘度はη20＝３２．３（ｍＰａ・ｓ）、２５℃における屈折率異方性はΔｎ＝０．１１０、２０℃における誘電率異方性はΔε＝１０．６であった。この液晶組成物を厚さ６．０μｍのＯＣＢ用セルに封入し、スプレイ配向からベンド配向に転移する転移電圧（ＶCR）を測定したところ、ＶCR＝１. ６９（Ｖ）であった。また、この液晶組成物の電圧保持率を測定したが、２５℃における電圧保持率は９９．２％であった。
【００２４】
実施例７
２−ＨＨＥＢＢ（Ｆ，Ｆ）−Ｆ                        ７．０％
５−ＨＨＥＢＢ（Ｆ，Ｆ）−Ｆ                        ３．０％
５−ＨＢ−Ｆ                                        ３．０％
７−ＨＢ−Ｆ                                        ４．０％
２−ＨＨＢ−ＯＣＦ3                               １２. ０％
３−ＨＨＢ−ＯＣＦ3                               １２. ０％
５−ＨＨＢ−ＯＣＦ3                               １０. ０％
２−Ｈ２ＨＢ−ＯＣＦ3                               ６. ０％
３−Ｈ２ＨＢ−ＯＣＦ3                               ６. ０％
４−Ｈ２ＢＢ（Ｆ）−Ｆ                            １５. ０％
５−Ｈ２ＢＢ（Ｆ）−Ｆ                            １４. ０％
３−ＨＢＢ（Ｆ，Ｆ）−ＯＣＦ2 ＣＦＨＣＦ3           ４. ０％
３−Ｈ２ＢＢ（Ｆ，Ｆ）−ＯＣＦ2 ＣＦＨＣＦ3         ２. ０％
３−ＨＢＢ−ＯＣＦ2 ＣＦＨＣＦ3                     ２. ０％
からなる液晶組成物の透明点はＴNI＝１１０．５（℃）、２０℃における粘度はη20＝２２．５（ｍＰａ・ｓ）、２５℃における屈折率異方性はΔｎ＝０．１０６、２０℃における誘電率異方性はΔε＝５．４であった。この液晶組成物を厚さ６．０μｍのＯＣＢ用セルに封入し、スプレイ配向からベンド配向に転移する転移電圧（ＶCR）を測定したところ、ＶCR＝２. ６５（Ｖ）であった。また、この液晶組成物の電圧保持率を測定したが、２５℃における電圧保持率は９８．５％であった。
【００２５】
実施例８
５−Ｈ４ＨＢ−ＯＣＦ3                               ７. ０％
４−Ｈ２ＢＢ（Ｆ）−Ｆ                              ８. ０％
５−Ｈ２ＢＢ（Ｆ）−Ｆ                              ７. ０％
３−ＨＢＢ−ＯＣＦ2 ＣＦＨＣＦ3                     ７. ０％
３−ＨＢＢ（Ｆ，Ｆ）−ＯＣＦ2 ＣＦＨＣＦ3           ７. ０％
５−ＢＢ−ＯＣＦ2 Ｈ                                ４. ０％
３−ＨＥＢ−ＯＣＦ3                                 ３. ０％
５−ＨＨＥＢ−ＯＣＦ3                               ７. ０％
２−ＨＨＢ（Ｆ）−Ｆ                                ５. ０％
３−ＨＨＢ（Ｆ）−Ｆ                                ５. ０％
５−ＨＨＢ（Ｆ）−Ｆ                                ４. ０％
３−ＨＨＥＢ（Ｆ，Ｆ）−Ｆ                          ７. ０％
５−Ｈ２Ｂ（Ｆ）−Ｆ                              １０. ０％
７−ＨＢ（Ｆ，Ｆ）−Ｆ                              ９. ０％
３−ＨＢＥＢ−Ｆ                                  １０. ０％
からなる液晶組成物の透明点はＴNI＝７２．７（℃）、２０℃における粘度はη20＝２２．３（ｍＰａ・ｓ）、２５℃における屈折率異方性はΔｎ＝０．１０１、２０℃における誘電率異方性はΔε＝５．５であった。この液晶組成物を厚さ６．０μｍのＯＣＢ用セルに封入し、スプレイ配向からベンド配向に転移する転移電圧（ＶCR）を測定したところ、ＶCR＝２. １２（Ｖ）であった。また、この液晶組成物の電圧保持率を測定したが、２５℃における電圧保持率は９８．２％であった。
【００２６】
実施例９
５−Ｈ４ＨＢ−ＯＣＦ3                               ８. ０％
４−Ｈ２ＢＢ（Ｆ）−Ｆ                              ９. ０％
５−Ｈ２ＢＢ（Ｆ）−Ｆ                              ８. ０％
３−ＨＢＢ（Ｆ，Ｆ）−ＯＣＦ2 ＣＦＨＣＦ3           ８. ０％
３−ＨＢＢ（Ｆ）−ＯＣＦ2 ＣＦ2 Ｈ                  ８. ０％
３−ＨＨＢ−ＯＣＦ3                                 ８. ０％
３−ＨＨＢ（Ｆ，Ｆ）−Ｆ                            ８. ０％
３−ＨＢＢ（Ｆ，Ｆ）−Ｆ                          １２. ０％
５−ＨＢ−ＣＬ                                      ８. ０％
５−ＨＨＢ−ＣＬ                                    ４. ０％
３−ＨＢ−ＣＬ                                      ９. ０％
５−Ｈ２Ｂ（Ｆ）−Ｆ                              １０. ０％
からなる液晶組成物の透明点はＴNI＝６２．２（℃）、２０℃における粘度はη20＝１８．２（ｍＰａ・ｓ）、２５℃における屈折率異方性はΔｎ＝０．１００、２０℃における誘電率異方性はΔε＝５．２であった。この液晶組成物を厚さ６．０μｍのＯＣＢ用セルに封入し、スプレイ配向からベンド配向に転移する転移電圧（ＶCR）を測定したところ、ＶCR＝２. １４（Ｖ）であった。また、この液晶組成物の電圧保持率を測定したが、２５℃における電圧保持率は９８．４％であった。
【００２７】
実施例１０
５−Ｈ４ＨＢ−ＯＣＦ3                               ８. ０％
４−Ｈ２ＢＢ（Ｆ）−Ｆ                              ９. ０％
５−Ｈ２ＢＢ（Ｆ）−Ｆ                              ８. ０％
３−ＨＨ２Ｂ−ＯＣＦ3                               ４. ０％
３−Ｈ２ＨＢ−ＯＣＦ3                               ４. ０％
３−ＨＢＢ（Ｆ，Ｆ）−ＯＣＦ2 ＣＦＨＣＦ3           ８. ０％
３−ＨＢＢ（２Ｆ）−ＯＣＦ2 ＣＦＨＣＦ3             ４. ０％
３−ＨＢＢ（Ｆ，Ｆ）−Ｆ                          １２. ０％
５−ＨＨＥＢ−ＯＣＦ3                               ３. ０％
３−ＨＨＥＢ（Ｆ，Ｆ）−Ｆ                          ８. ０％
５−ＨＢ−ＣＬ                                      ７. ０％
５−ＨＨＢ−ＣＬ                                    ５. ０％
５−Ｈ２Ｂ（Ｆ）−Ｆ                              １０. ０％
２−ＨＥＢ−Ｆ                                    １０. ０％
からなる液晶組成物の透明点はＴNI＝６０．６（℃）、２０℃における粘度はη20＝２０．０（ｍＰａ・ｓ）、２５℃における屈折率異方性はΔｎ＝０．１０５、２０℃における誘電率異方性はΔε＝５．６であった。この液晶組成物を厚さ６．０μｍのＯＣＢ用セルに封入し、スプレイ配向からベンド配向に転移する転移電圧（ＶCR）を測定したところ、ＶCR＝１. ９７（Ｖ）であった。また、この液晶組成物の電圧保持率を測定したが、２５℃における電圧保持率は９８．３％であった。
【００２８】
実施例１１
３−ＰｙＢ（Ｆ）−Ｆ                              １２. ０％
７−ＨＢ（Ｆ）−Ｆ                                １１. ０％
２−ＨＨＢ（Ｆ）−Ｆ                                ７. ０％
３−ＨＨＢ（Ｆ）−Ｆ                                ７. ０％
５−ＨＨＢ（Ｆ）−Ｆ                                ７. ０％
Ｖ−ＨＨＢ（Ｆ）−Ｆ                                ２. ０％
Ｖ２−ＨＨＢ（Ｆ）−Ｆ                              ２. ０％
２−ＨＢＢ（Ｆ）−Ｆ                                ８. ０％
３−ＨＢＢ（Ｆ）−Ｆ                                ８. ０％
５−ＨＢＢ（Ｆ）−Ｆ                                ７. ０％
３−ＨＨＥＢ−Ｆ                                    ５. ０％
５−ＨＨＥＢ−Ｆ                                    ５. ０％
３−ＨＢＥＢ−Ｆ                                    ６. ０％
３−ＰｙＢＢ−Ｆ                                    ７. ０％
４−ＰｙＢＢ−Ｆ                                    ６. ０％
からなる液晶組成物の透明点はＴNI＝８１．０（℃）、２０℃における粘度はη20＝２６．８（ｍＰａ・ｓ）、２５℃における屈折率異方性はΔｎ＝０．１２８、２０℃における誘電率異方性はΔε＝８．７、２５℃における弾性定数Ｋ3 は１２．２（ＰＮ）、Ｋ1 は９. ８８（ＰＮ）、弾性定数比Ｋ3 ／Ｋ1 が１．２３であった。この液晶組成物を厚さ６．０μｍのＯＣＢ用セルに封入し、スプレイ配向からベンド配向に転移する転移電圧（ＶCR）を測定したところ、ＶCR＝１. ８７（Ｖ）であった。また、この液晶組成物の電圧保持率を測定したが、２５℃における電圧保持率は９８．１％であった。
【００２９】
実施例１２
Ｖ−ＨＨＢ（Ｆ，Ｆ）−Ｆ                            ３. ０％
３−ＨＨＢ（Ｆ，Ｆ）−Ｆ                            ５. ０％
３−ＨＨ２Ｂ（Ｆ，Ｆ）−Ｆ                        １０. ０％
５−ＨＨ２Ｂ（Ｆ，Ｆ）−Ｆ                        １０. ０％
３−ＨＢＢ（Ｆ，Ｆ）−Ｆ                          ２６. ０％
５−ＨＢＢ（Ｆ，Ｆ）−Ｆ                          ２６. ０％
３−ＨＨＥＢ（Ｆ，Ｆ）−Ｆ                        １０. ０％
３−ＨＢＥＢ（Ｆ，Ｆ）−Ｆ                          ２. ０％
５−ＨＢＥＢ（Ｆ，Ｆ）−Ｆ                          ２. ０％
３−ＨＨＢＢ（Ｆ，Ｆ）−Ｆ                          ６. ０％
からなる液晶組成物の透明点はＴNI＝８２．５（℃）、２０℃における粘度はη20＝３２．０（ｍＰａ・ｓ）、２５℃における屈折率異方性はΔｎ＝０．１１３、２０℃における誘電率異方性はΔε＝１０．６であった。この液晶組成物を厚さ６．０μｍのＯＣＢ用セルに封入し、スプレイ配向からベンド配向に転移する転移電圧（ＶCR）を測定したところ、ＶCR＝１. ７２（Ｖ）であった。また、この液晶組成物の電圧保持率を測定したが、２５℃における電圧保持率は９８．７％であった。
【００３０】
実施例１３
７−ＨＢ（Ｆ，Ｆ）−Ｆ                              ３. ０％
２−ＨＨＢ（Ｆ）−Ｆ                                ２. ０％
３−ＨＨＢ（Ｆ）−Ｆ                                ３. ０％
５−ＨＨＢ（Ｆ）−Ｆ                                ３. ０％
２−ＨＢＢ（Ｆ）−Ｆ                                ９. ０％
３−ＨＢＢ（Ｆ）−Ｆ                                ９. ０％
５−ＨＢＢ（Ｆ）−Ｆ                                ８. ０％
３−ＨＢＢ−Ｆ                                      ４. ０％
５−ＨＢＢ−Ｆ                                      ３. ０％
３−ＨＢＢ（Ｆ，Ｆ）−Ｆ                          １５. ０％
５−ＨＢＢ（Ｆ，Ｆ）−Ｆ                          １５. ０％
３−ＨＢ−Ｏ２                                      ７. ０％
３−ＨＨ−４                                        ４. ０％
３−ＨＢ（Ｆ）ＴＢ−２                              ５. ０％
３−ＨＢ（Ｆ）ＴＢ−３                              ５. ０％
３−ＨＢ（Ｆ）ＴＢ−４                              ５. ０％
からなる液晶組成物の透明点はＴNI＝９２．１（℃）、２０℃における粘度はη20＝２７．６（ｍＰａ・ｓ）、２５℃における屈折率異方性はΔｎ＝０．１４０、２０℃における誘電率異方性はΔε＝５．５、２５℃における弾性定数Ｋ3 は１２．９（ＰＮ）、Ｋ1 は１０．９（ＰＮ）、弾性定数比Ｋ3 ／Ｋ1 が１．１８であった。この液晶組成物を厚さ６．０μｍのＯＣＢ用セルに封入し、スプレイ配向からベンド配向に転移する転移電圧（ＶCR）を測定したところ、ＶCR＝２. ３０（Ｖ）であった。また、この液晶組成物の電圧保持率を測定したが、２５℃における電圧保持率は９９．０％であった。
【００３１】
実施例１４
３−ＰｙＢ（Ｆ）−Ｆ                              １６. ０％
７−ＨＢ（Ｆ）−Ｆ                                １２. ０％
２−ＨＨＢ（Ｆ）−Ｆ                              １２. ０％
３−ＨＨＢ（Ｆ）−Ｆ                              １２. ０％
５−ＨＨＢ（Ｆ）−Ｆ                              １２. ０％
３−ＰｙＢＢ−Ｆ                                    ８. ０％
４−ＰｙＢＢ−Ｆ                                    ８. ０％
５−ＰｙＢＢ−Ｆ                                    ８. ０％
２−ＰｙＢ−２                                      ２. ０％
２−ＰｙＢＨ−３                                    ３. ０％
３−ＰｙＢＨ−３                                    ３. ０％
４−ＰｙＢＨ−３                                    ４. ０％
からなる液晶組成物の透明点はＴNI＝８３．８（℃）、２０℃における粘度はη20＝５０．９（ｍＰａ・ｓ）、２５℃における屈折率異方性はΔｎ＝０．１４０、２０℃における誘電率異方性はΔε＝９．０、２５℃における弾性定数Ｋ3 は１５．３（ＰＮ）、Ｋ1 は１６．６（ＰＮ）、弾性定数比Ｋ3 ／Ｋ1 が０．９２であった。この液晶組成物を厚さ６．０μｍのＯＣＢ用セルに封入し、スプレイ配向からベンド配向に転移する転移電圧（ＶCR）を測定したところ、ＶCR＝２. １５（Ｖ）であった。また、この液晶組成物の電圧保持率を測定したが、２５℃における電圧保持率は９８．３％であった。
【００３２】
実施例１５
３−ＰｙＢ（Ｆ）−Ｆ                              １１. ０％
５−ＰｙＢ（Ｆ）−Ｆ                              １２. ０％
３−ＨＨＥＢ−Ｆ                                    ５. ０％
５−ＨＨＥＢ−Ｆ                                    ５. ０％
３−ＨＢＥＢ−Ｆ                                    ６. ０％
３−ＰｙＢＢ−Ｆ                                    ８. ０％
４−ＰｙＢＢ−Ｆ                                    ８. ０％
５−ＰｙＢＢ−Ｆ                                    ８. ０％
３−ＨＢ−Ｏ２                                    ２０. ０％
３−ＨＥＢ−Ｏ４                                    １. ４％
４−ＨＥＢ−Ｏ２                                    １. ０％
５−ＨＥＢ−Ｏ１                                    １. ０％
３−ＨＥＢ−Ｏ２                                    ０. ９％
５−ＨＥＢ−Ｏ２                                    ０. ７％
２−ＰｙＢＨ−３                                    ４. ０％
３−ＰｙＢＨ−３                                    ４. ０％
４−ＰｙＢＨ−３                                    ４. ０％
からなる液晶組成物の透明点はＴNI＝８１．２（℃）、２０℃における粘度はη20＝２７．８（ｍＰａ・ｓ）、２５℃における屈折率異方性はΔｎ＝０．１５９、２０℃における誘電率異方性はΔε＝７．９、２５℃における弾性定数Ｋ3 は１４．０（ＰＮ）、Ｋ1 は１４．０（ＰＮ）、弾性定数比Ｋ3 ／Ｋ1 が１．００であった。この液晶組成物を厚さ６．０μｍのＯＣＢ用セルに封入し、スプレイ配向からベンド配向に転移する転移電圧（ＶCR）を測定したところ、ＶCR＝１. ９８（Ｖ）であった。また、この液晶組成物の電圧保持率を測定したが、２５℃における電圧保持率は９８．１％であった。
【００３３】
実施例１６
２−ＰｙＢ−Ｆ                                      ２. ０％
３−ＰｙＢ（Ｆ）−Ｆ                              １０. ０％
５−ＰｙＢ（Ｆ）−Ｆ                              １１. ０％
３−ＨＨＥＢ−Ｆ                                    ５. ０％
５−ＨＨＥＢ−Ｆ                                    ５. ０％
３−ＨＢＥＢ−Ｆ                                    ６. ０％
３−ＰｙＢＢ−Ｆ                                    ８. ０％
４−ＰｙＢＢ−Ｆ                                    ８. ０％
５−ＰｙＢＢ−Ｆ                                    ６. ０％
３−ＰｙＢ−Ｏ１                                    ２. ０％
３−ＨＢ−Ｏ２                                    ２０. ０％
３−ＨＥＢ−Ｏ４                                    ２. ０％
５−ＨＥＢ−１                                      ２. ０％
１Ｏ−ＢＥＢ−２                                    １. ０％
２−ＰｙＢＨ−３                                    ４. ０％
３−ＰｙＢＨ−３                                    ４. ０％
４−ＰｙＢＨ−３                                    ２. ０％
３−ＰｙＢＢ−２                                    ２. ０％
からなる液晶組成物の透明点はＴNI＝８０．０（℃）、２０℃における粘度はη20＝２８．７（ｍＰａ・ｓ）、２５℃における屈折率異方性はΔｎ＝０．１７００、２０℃における誘電率異方性はΔε＝７．０、２５℃における弾性定数Ｋ3 は１３．８（ＰＮ）、Ｋ1 は１３. ７（ＰＮ）、弾性定数比Ｋ3 ／Ｋ1 が１. ０１であった。この液晶組成物を６．０μｍのＯＣＢ用セルに封入し、スプレイ配向からベンド配向に転移する転移電圧電圧（ＶCR）を測定したところ、ＶCR＝２．０８（Ｖ）であった。また、この液晶組成物の電圧保持率を測定したが、２５℃における電圧保持率は９８．１％であった。
【００３４】
実施例１７
７−ＨＢ（Ｆ）−Ｆ                                  ８. ０％
７−ＨＢ（Ｆ，Ｆ）−Ｆ                            １０. ０％
２−ＨＢＢ（Ｆ）−Ｆ                              １３. ０％
３−ＨＢＢ（Ｆ）−Ｆ                              １３. ０％
５−ＨＢＢ（Ｆ）−Ｆ                              １２. ０％
３−ＨＢ（Ｆ）ＴＢ−２                              ６. ０％
３−ＨＢ（Ｆ）ＴＢ−３                              ６. ０％
３−ＨＢ（Ｆ）ＴＢ−４                              ６. ０％
３−Ｈ２ＢＴＢ−２                                  ４. ０％
３−Ｈ２ＢＴＢ−３                                  ４. ０％
３−ＨＢＢ（Ｆ，Ｆ）−Ｆ                            ９. ０％
５−ＨＢＢ（Ｆ，Ｆ）−Ｆ                            ９. ０％
からなる液晶組成物の透明点はＴNI＝８３．４（℃）、２０℃における粘度はη20＝３０．８（ｍＰａ・ｓ）、２５℃における屈折率異方性はΔｎ＝０．１４６、２０℃における誘電率異方性はΔε＝６．２、２５℃における弾性定数Ｋ3 は１０．９（ＰＮ）、Ｋ1 は１０. ４（ＰＮ）、弾性定数比Ｋ3 ／Ｋ1 が１. ０５であった。この液晶組成物を６．０μｍのＯＣＢ用セルに封入し、スプレイ配向からベンド配向に転移する転移電圧電圧（ＶCR）を測定したところ、ＶCR＝２．１８（Ｖ）であった。また、この液晶組成物の電圧保持率を測定したが、２５℃における電圧保持率は９９．０％であった。
【００３５】
実施例１８
７−ＨＢ（Ｆ，Ｆ）−Ｆ                              ７. ０％
２−ＢＴＢ−Ｏ１                                  １１. ０％
３−ＨＢ−Ｏ２                                      ３. ０％
２−ＨＢＢ（Ｆ）−Ｆ                              １２. ０％
３−ＨＢＢ（Ｆ）−Ｆ                              １１. ０％
５−ＨＢＢ（Ｆ）−Ｆ                              １０. ０％
３−ＨＢＢ（Ｆ，Ｆ）−Ｆ                          １０. ０％
５−ＨＢＢ（Ｆ，Ｆ）−Ｆ                          １１. ０％
３−Ｈ２ＢＴＢ−２                                  ３. ０％
３−Ｈ２ＢＴＢ−３                                  ４. ０％
３−ＨＢ（Ｆ）ＴＢ−２                              ６. ０％
３−ＨＢ（Ｆ）ＴＢ−３                              ６. ０％
３−ＨＢ（Ｆ）ＴＢ−４                              ６. ０％
からなる液晶組成物の透明点はＴNI＝９６．１（℃）、２０℃における粘度はη20＝３５．９（ｍＰａ・ｓ）、２５℃における屈折率異方性はΔｎ＝０．１７９、２０℃における誘電率異方性はΔε＝５．５であった。この液晶組成物を６．０μｍのＯＣＢ用セルに封入し、スプレイ配向からベンド配向に転移する転移電圧電圧（ＶCR）を測定したところ、ＶCR＝２．５２（Ｖ）であった。また、この液晶組成物の電圧保持率を測定したが、２５℃における電圧保持率は９８．７％であった。
【００３６】
実施例１９
７−ＨＢ（Ｆ，Ｆ）−Ｆ                              ３. ０％
２−ＨＨＢ（Ｆ）−Ｆ                                ２. ０％
３−ＨＨＢ（Ｆ）−Ｆ                                ３. ０％
５−ＨＨＢ（Ｆ）−Ｆ                                ３. ０％
２−ＨＢＢ（Ｆ）−Ｆ                                ９. ０％
３−ＨＢＢ（Ｆ）−Ｆ                                ９. ０％
５−ＨＢＢ（Ｆ）−Ｆ                                ８. ０％
３−ＨＢＢ−Ｆ                                      ３. ０％
５−ＨＢＢ−Ｆ                                      ３. ０％
３−ＨＢＢ（Ｆ，Ｆ）−Ｆ                          １５. ０％
５−ＨＢＢ（Ｆ，Ｆ）−Ｆ                          １５. ０％
３−ＨＢ−Ｏ２                                      ７. ０％
３−ＨＨ−４                                        ４. ０％
３−ＨＢ（Ｆ）ＴＢ−２                              ５. ０％
３−ＨＢ（Ｆ）ＴＢ−３                              ５. ０％
３−ＨＢ（Ｆ）ＴＢ−４                              ４. ０％
２−ＢＴＢ−１                                      １. ０％
３−ＨＨＢ−Ｆ                                      １. ０％
からなる液晶組成物の透明点はＴNI＝９１．３（℃）、２０℃における粘度はη20＝２７．０（ｍＰａ・ｓ）、２５℃における屈折率異方性はΔｎ＝０．１４６、２０℃における誘電率異方性はΔε＝５．３、２５℃における弾性定数Ｋ3 は１２．０（ＰＮ）、Ｋ1 は１０．１（ＰＮ）、弾性定数比Ｋ3 ／Ｋ1 が１．１９であった。この液晶組成物を厚さ６．０μｍのＯＣＢ用セルに封入し、スプレイ配向からベンド配向に転移する転移電圧（ＶCR）を測定したところ、ＶCR＝２. ２７（Ｖ）であった。また、この液晶組成物の電圧保持率を測定したが、２５℃における電圧保持率は９８．８％であった。
【００３７】
実施例２０
２−ＨＨＥＢＢ（Ｆ，Ｆ）−Ｆ                        ５. ０％
３−ＨＢ−ＣＬ                                      ５. ０％
２−ＨＨＢ（Ｆ）−Ｆ                              １０. ０％
３−ＨＨＢ（Ｆ）−Ｆ                              １０. ０％
５−ＨＨＢ（Ｆ）−Ｆ                              １０. ０％
２−ＨＢＢ（Ｆ）−Ｆ                              １０. ０％
３−ＨＢＢ（Ｆ）−Ｆ                              １０. ０％
５−ＨＢＢ（Ｆ）−Ｆ                              １０. ０％
２−ＨＢＢ−Ｆ                                      ５. ０％
３−ＨＢＢ−Ｆ                                      ５. ０％
３−ＨＢＢ（Ｆ，Ｆ）−Ｆ                            ８. ０％
３−ＨＨＢＢ（Ｆ，Ｆ）−Ｆ                          ３. ０％
３−ＨＢ（Ｆ）ＶＢ−２                              ５. ０％
３−ＨＢ（Ｆ）ＶＢ−３                              ４. ０％
からなる液晶組成物の透明点はＴNI＝１１５. ０（℃）、２０℃における粘度はη20＝２７．７（ｍＰａ・ｓ）、２５℃における屈折率異方性はΔｎ＝０．１３４、２０℃における誘電率異方性はΔε＝５．７であった。この液晶組成物を６．０μｍのＯＣＢ用セルに封入し、スプレイ配向からベンド配向に転移する転移電圧電圧（ＶCR）を測定したところ、ＶCR＝２．５１（Ｖ）であった。また、この液晶組成物の電圧保持率を測定したが、２５℃における電圧保持率は９９．４％であった。
【００３８】
実施例２１
５−ＨＨＥＢＢ（Ｆ，Ｆ）−Ｆ                        ５. ０％
５−Ｈ２Ｂ（Ｆ）−Ｆ                              １０. ０％
７−ＨＢ（Ｆ）−Ｆ                                  ３. ０％
７−ＨＥＢ−Ｆ                                      ２. ０％
２−ＨＨＢ（Ｆ）−Ｆ                              １０. ０％
３−ＨＨＢ（Ｆ）−Ｆ                              １０. ０％
５−ＨＨＢ（Ｆ）−Ｆ                              １０. ０％
２−ＨＢＢ（Ｆ）−Ｆ                                ６. ０％
３−ＨＢＢ（Ｆ）−Ｆ                                ６. ０％
５−ＨＢＢ（Ｆ）−Ｆ                                ６. ０％
２−Ｈ２ＨＢ（Ｆ）−Ｆ                              ６. ０％
３−Ｈ２ＨＢ（Ｆ）−Ｆ                              ６. ０％
５−Ｈ２ＨＢ（Ｆ）−Ｆ                              ６. ０％
３−ＨＨＢ−１                                      ８. ０％
１Ｏ１−ＨＢＢＨ−３                                ２. ０％
１Ｏ１−ＨＢＢＨ−４                                ２. ０％
３−ＨＥＢＥＢ−Ｆ                                  ２. ０％
からなる液晶組成物の透明点はＴNI＝１０３. ５（℃）、２０℃における粘度はη20＝２５．９（ｍＰａ・ｓ）、２５℃における屈折率異方性はΔｎ＝０．１００、２０℃における誘電率異方性はΔε＝５．０であった。この液晶組成物を６．０μｍのＯＣＢ用セルに封入し、スプレイ配向からベンド配向に転移する転移電圧電圧（ＶCR）を測定したところ、ＶCR＝２．６３（Ｖ）であった。また、この液晶組成物の電圧保持率を測定したが、２５℃における電圧保持率は９９．０％であった。
【００３９】
実施例２２
２−ＨＨＥＢＢ（Ｆ，Ｆ）−Ｆ                      １０．０％
５−ＨＨＥＢＢ（Ｆ，Ｆ）−Ｆ                        ３．０％
２−ＨＨＢ−ＯＣＦ3                               １４. ０％
３−ＨＨＢ−ＯＣＦ3                               １３. ０％
５−ＨＨＢ−ＯＣＦ3                               １２. ０％
３−ＨＨ２Ｂ−ＯＣＦ3                               ５. ０％
５−ＨＨ２Ｂ−ＯＣＦ3                               ５. ０％
３−ＨＢＢ（Ｆ）−Ｆ                              １６. ０％
５−ＨＢＢ（Ｆ）−Ｆ                              １６. ０％
３−ＨＢＢ（Ｆ）−ＯＣＦ2 ＣＦ2 Ｈ                  ４. ０％
３−ＨＢＢ（Ｆ）−ＯＣＦ2 ＣＦＨＣＦ3               ２. ０％
３−ＨＨＢ（Ｆ）−Ｆ                              １０. ０％
５−ＨＨＢ（Ｆ）−Ｆ                              １０. ０％
２−ＨＢＢ（Ｆ）−Ｆ                                ５. ０％
３−ＨＢＢ（Ｆ）−Ｆ                                ５. ０％
５−ＨＢＢ（Ｆ）−Ｆ                                ６. ０％
２−Ｈ２ＨＢ（Ｆ）−Ｆ                              ６. ０％
３−Ｈ２ＨＢ（Ｆ）−Ｆ                              ６. ０％
５−Ｈ２ＨＢ（Ｆ）−Ｆ                              ６. ０％
３−ＨＨＢ−１                                    １０. ０％
１Ｏ１−ＨＢＢＨ−３                                ２. ０％
１Ｏ１−ＨＢＢＨ−４                                ２. ０％
３−ＨＥＢＥＢ−Ｆ                                  ２. ０％
からなる液晶組成物の透明点はＴNI＝１３９. ３（℃）、２０℃における粘度はη20＝２７．９（ｍＰａ・ｓ）、２５℃における屈折率異方性はΔｎ＝０．１１７、２０℃における誘電率異方性はΔε＝５．８であった。この液晶組成物を６．０μｍのＯＣＢ用セルに封入し、スプレイ配向からベンド配向に転移する転移電圧電圧（ＶCR）を測定したところ、ＶCR＝２．６６（Ｖ）であった。また、この液晶組成物の電圧保持率を測定したが、２５℃における電圧保持率は９８．３であった。
【００４０】
実施例２３
５−ＨＨＥＢＢ（Ｆ，Ｆ）−Ｆ                        ５．０％
２−ＨＨＢ−ＯＣＦ3                               １０. ０％
３−ＨＨＢ−ＯＣＦ3                               １０. ０％
５−ＨＨＢ−ＯＣＦ3                               １０. ０％
３−ＨＨ２Ｂ−ＯＣＦ3                             １０. ０％
５−ＨＨ２Ｂ−ＯＣＦ3                             １０. ０％
４−Ｈ２ＢＢ（Ｆ）−Ｆ                            １３. ０％
５−Ｈ２ＢＢ（Ｆ）−Ｆ                            １０. ０％
３−ＨＢＢ（Ｆ，Ｆ）−Ｆ                            ７. ０％
３−ＨＨＢ（Ｆ，Ｆ）−Ｆ                            ７. ０％
３−ＨＢＢ（Ｆ）−ＯＣＦ2 ＣＦＨＣＦ3               ２. ０％
３−ＨＢＢ（Ｆ，Ｆ）−ＯＣＦ2 ＣＦＨＣＦ3           ２. ０％
５−ＨＢＢＨ−３                                    ２. ０％
５−ＨＢ（Ｆ）ＢＨ−３                              ３. ０％
からなる液晶組成物の透明点はＴNI＝１３０. ６（℃）、２０℃における粘度はη20＝２４．６（ｍＰａ・ｓ）、２５℃における屈折率異方性はΔｎ＝０．１１０、２０℃における誘電率異方性はΔε＝５．６であった。この液晶組成物を６．０μｍのＯＣＢ用セルに封入し、スプレイ配向からベンド配向に転移する転移電圧電圧（ＶCR）を測定したところ、ＶCR＝２．８３（Ｖ）であった。また、この液晶組成物の電圧保持率を測定したが、２５℃における電圧保持率は９８．８であった。
【００４１】
実施例２４
５−Ｈ４ＨＢ−ＯＣＦ3                               ５. ０％
４−Ｈ２ＢＢ（Ｆ）−Ｆ                              ５. ０％
５−Ｈ２ＢＢ（Ｆ）−Ｆ                              ５. ０％
３−ＨＨＢ−ＯＣＦ3                                 ５. ０％
３−ＨＢＢ（Ｆ，Ｆ）−ＯＣＦ2 ＣＦＨＣＦ3           ５. ０％
３−ＨＢＢ−ＯＣＦ2 ＣＦＨＣＦ3                     ５. ０％
３−ＨＢＢ（Ｆ，Ｆ）−Ｆ                          １０. ０％
５−ＨＢＢ（Ｆ，Ｆ）−Ｆ                          １０. ０％
３−ＨＢＥＢ−Ｆ                                  １５. ０％
３−ＨＢＥＢ（Ｆ，Ｆ）−Ｆ                        １０. ０％
３−ＨＢ−ＣＬ                                    １０. ０％
３−ＨＨＢ−ＣＬ                                    ５. ０％
３−ＨＨ２ＢＢ（Ｆ，Ｆ）−Ｆ                        ５. ０％
３−ＨＨ−４                                        ５. ０％
からなる液晶組成物の透明点はＴNI＝９９. １（℃）、２０℃における粘度はη20＝２８．２（ｍＰａ・ｓ）、２５℃における屈折率異方性はΔｎ＝０．１１９、２０℃における誘電率異方性はΔε＝８．２であった。この液晶組成物を６．０μｍのＯＣＢ用セルに封入し、スプレイ配向からベンド配向に転移する転移電圧電圧（ＶCR）を測定したところ、ＶCR＝２．０８（Ｖ）であった。また、この液晶組成物の電圧保持率を測定したが、２５℃における電圧保持率は９８．３％であった。
【００４２】
実施例２５
５−Ｈ４ＨＢ−ＯＣＦ3                             １２. ０％
５−Ｈ４ＨＢ（Ｆ，Ｆ）−ＣＦ3                       ８. ０％
３−Ｈ４ＨＢ（Ｆ，Ｆ）−ＣＦ3                     １４. ４％
５−Ｈ４ＨＢ（Ｆ，Ｆ）−Ｆ                          ５. ６％
３−ＨＢ−ＣＬ                                      ７. ８％
５−ＨＢ−ＣＬ                                      ３. ２％
４−Ｈ２ＢＢ（Ｆ）−Ｆ                              ８. ０％
５−Ｈ２ＢＢ（Ｆ）−Ｆ                              ７. ０％
３−ＨＨＢ−ＯＣＦ3                                 ８. ０％
３−Ｈ２ＨＢ−ＯＣＦ3                               ４. ０％
３−ＨＢＢ（Ｆ，Ｆ）−ＯＣＦ2 ＣＦＨＣＦ3           ８. ０％
５−ＨＨＥＢ−ＯＣＦ3                               １. ６％
３−ＨＢＥＢ（Ｆ，Ｆ）−Ｆ                          ５. ０％
１Ｏ１−ＨＨ−３                                    １. ４％
５−Ｈ２Ｂ（Ｆ）−Ｆ                                ２. ０％
３−ＨＨＢ−Ｏ１                                    ２. ０％
３−ＨＨＥＢＢ−Ｆ                                  ２. ０％
からなる液晶組成物の透明点はＴNI＝６８. ２（℃）、２０℃における粘度はη20＝２４．２（ｍＰａ・ｓ）、２５℃における屈折率異方性はΔｎ＝０．１００、２０℃における誘電率異方性はΔε＝７．３であった。この液晶組成物を６．０μｍのＯＣＢ用セルに封入し、スプレイ配向からベンド配向に転移する転移電圧電圧（ＶCR）を測定したところ、ＶCR＝２．１４（Ｖ）であった。また、この液晶組成物の電圧保持率を測定したが、２５℃における電圧保持率は９８．４％であった。
【００４３】
実施例２６
３−ＰｙＢ（Ｆ）−Ｆ                              １３. ０％
７−ＨＢ（Ｆ）−Ｆ                                １２. ０％
２−ＨＨＢ（Ｆ）−Ｆ                              １２. ０％
３−ＨＨＢ（Ｆ）−Ｆ                              １２. ０％
５−ＨＨＢ（Ｆ）−Ｆ                              １２. ０％
２−ＨＢＢ（Ｆ）−Ｆ                                ８. ０％
３−ＨＢＢ（Ｆ）−Ｆ                                ８. ０％
５−ＨＢＢ（Ｆ）−Ｆ                                ６. ０％
２−ＰｙＢＨ−３                                    ５. ０％
３−ＰｙＢＨ−３                                    ５. ０％
４−ＰｙＢＨ−３                                    ５. ０％
３−ＨＢ（２Ｆ，３Ｆ）−４                          ２. ０％
からなる液晶組成物の透明点はＴNI＝７８. ２（℃）、２０℃における粘度はη20＝３２．２（ｍＰａ・ｓ）、２５℃における屈折率異方性はΔｎ＝０．１３２、２０℃における誘電率異方性はΔε＝６．２であった。この液晶組成物を６．０μｍのＯＣＢ用セルに封入し、スプレイ配向からベンド配向に転移する転移電圧電圧（ＶCR）を測定したところ、ＶCR＝２．１２（Ｖ）であった。また、この液晶組成物の電圧保持率を測定したが、２５℃における電圧保持率は９８．０％であった。
【００４４】
実施例２７
３−ＰｙＢ（Ｆ）−Ｆ                              １６. ０％
３−ＨＢ−Ｏ２                                    １８. ０％
３−ＨＢ−Ｏ４                                      ５. ０％
２−ＨＨＢ（Ｆ）−Ｆ                                ３. ０％
３−ＨＨＢ（Ｆ）−Ｆ                                ４. ０％
５−ＨＨＢ（Ｆ）−Ｆ                                ４. ０％
２−ＨＢＢ（Ｆ）−Ｆ                                ４. ０％
３−ＨＢＢ（Ｆ）−Ｆ                                ４. ０％
５−ＨＢＢ（Ｆ）−Ｆ                                ４. ０％
２−ＰｙＢＢ−Ｆ                                    ９. ０％
３−ＰｙＢＢ−Ｆ                                    ９. ０％
４−ＰｙＢＢ−Ｆ                                    ９. ０％
５−ＰｙＢＢ−Ｆ                                    ９. ０％
３−ＨＨＢ（２Ｆ，３Ｆ）−４                        ２. ０％
からなる液晶組成物の透明点はＴNI＝８２. ２（℃）、２０℃における粘度はη20＝５０．２（ｍＰａ・ｓ）、２５℃における屈折率異方性はΔｎ＝０．１６５、２０℃における誘電率異方性はΔε＝８．５であった。この液晶組成物を６．０μｍのＯＣＢ用セルに封入し、スプレイ配向からベンド配向に転移する転移電圧電圧（ＶCR）を測定したところ、ＶCR＝２．２５（Ｖ）であった。また、この液晶組成物の電圧保持率を測定したが、２５℃における電圧保持率は９８．３％であった。
【００４５】
実施例２８
３−ＰｙＢ（Ｆ）−Ｆ                              １３. ０％
７−ＨＢ（Ｆ）−Ｆ                                  ４. ０％
２−ＨＨＢ（Ｆ）−Ｆ                              １５. ０％
３−ＨＨＢ（Ｆ）−Ｆ                              １５. ０％
５−ＨＨＢ（Ｆ）−Ｆ                              １４. ０％
２−ＨＢＢ（Ｆ）−Ｆ                                ８. ０％
３−ＨＢＢ（Ｆ）−Ｆ                                ８. ０％
５−ＨＢＢ（Ｆ）−Ｆ                                ８. ０％
２−ＰｙＢＨ−３                                    ９. ０％
３−ＰｙＢＨ−３                                    ４. ０％
３−ＨＢＢ（２Ｆ，３Ｆ）−４                        ２. ０％
からなる液晶組成物の透明点はＴNI＝８６. ７（℃）、２０℃における粘度はη20＝２８．７（ｍＰａ・ｓ）、２５℃における屈折率異方性はΔｎ＝０．１０３、２０℃における誘電率異方性はΔε＝５．８であった。この液晶組成物を６．０μｍのＯＣＢ用セルに封入し、スプレイ配向からベンド配向に転移する転移電圧電圧（ＶCR）を測定したところ、ＶCR＝２．３２（Ｖ）であった。また、この液晶組成物の電圧保持率を測定したが、２５℃における電圧保持率は９８．７％であった。
【００４６】
実施例２９
５−ＨＢ−ＣＬ                                    ２２. ０％
２−ＨＢＢ（Ｆ）−Ｆ                              １２. ０％
３−ＨＢＢ（Ｆ）−Ｆ                              １２. ０％
５−ＨＢＢ（Ｆ）−Ｆ                              １２. ０％
４−ＨＨＢ−ＣＬ                                  １０. ０％
３−ＨＢＢ（Ｆ，Ｆ）−Ｆ                          １５. ０％
５−ＨＢＢ（Ｆ，Ｆ）−Ｆ                          １５. ０％
３−ＨＢ（２Ｆ，３Ｆ）Ｈ−４                        ２. ０％
からなる液晶組成物の透明点はＴNI＝６６. ７（℃）、２０℃における粘度はη20＝２２．７（ｍＰａ・ｓ）、２５℃における屈折率異方性はΔｎ＝０．１０５、２０℃における誘電率異方性はΔε＝５．１であった。この液晶組成物を６．０μｍのＯＣＢ用セルに封入し、スプレイ配向からベンド配向に転移する転移電圧電圧（ＶCR）を測定したところ、ＶCR＝２．３７（Ｖ）であった。また、この液晶組成物の電圧保持率を測定したが、２５℃における電圧保持率は９８．２％であった。
【００４７】
実施例３０
３−Ｈ２ＨＢ（Ｆ，Ｆ）−Ｆ                          ５. ０％
５−Ｈ２ＨＢ（Ｆ，Ｆ）−Ｆ                          ５. ０％
３−ＨＨ２Ｂ（Ｆ，Ｆ）−Ｆ                          ６. ０％
４−Ｈ２ＢＢ（Ｆ，Ｆ）−Ｆ                        １０. ０％
３−ＨＢＢ（Ｆ，Ｆ）−Ｆ                          ２９. ０％
５−ＨＢＢ（Ｆ，Ｆ）−Ｆ                          ２９. ０％
３−ＨＢＥＢ（Ｆ，Ｆ）−Ｆ                          ３. ０％
５−ＨＢＥＢ（Ｆ，Ｆ）−Ｆ                          ３. ０％
３−ＨＨＥＢ（Ｆ，Ｆ）−Ｆ                        １０. ０％
３−ＨＢＰｎ−４                                    １. ０％
からなる液晶組成物の透明点はＴNI＝６３. ９（℃）、２０℃における粘度はη20＝３５．１（ｍＰａ・ｓ）、２５℃における屈折率異方性はΔｎ＝０．１０２、２０℃における誘電率異方性はΔε＝９．６であった。この液晶組成物を６．０μｍのＯＣＢ用セルに封入し、スプレイ配向からベンド配向に転移する転移電圧電圧（ＶCR）を測定したところ、ＶCR＝１．６０（Ｖ）であった。また、この液晶組成物の電圧保持率を測定したが、２５℃における電圧保持率は９８．３％であった。
【００４８】
【発明の効果】
実施例で示したように、本発明によって、低電圧駆動、高コントラスト、広視野角、かつ高信頼性のアクティブ駆動ＯＣＢ素子を実現できる。